(57)【要約】【課題】    積層体となす場合に他の層との密着性に優れるとともに、可撓性、導電性にも優れた導電性フィルムを提供する。【解決手段】  バインダマトリックスと、導電性微粒子とを含有する導電性フィルムであって、前記バインダマトリックスは、一般式（Ｉ）ＲｘＳｉ（ＯＲ）４−ｘ（但し、式中Ｒはアルキル基を示し、ｘは０≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含む。【選択図】  なし【特許請求の範囲】
【請求項１】
バインダマトリックスと、導電性微粒子とを含有する導電性フィルムであって、
前記バインダマトリックスは、一般式（Ｉ）ＲｘＳｉ（ＯＲ）４−ｘ（但し、式中Ｒはアルキル基を示し、ｘは１≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含むことを特徴とする導電性フィルム。
【請求項２】
前記親水性反応性官能基は、エポキシ基またはイソシアネート基の少なくとも一方を有することを特徴とする請求項１に記載の導電性フィルム。
【請求項３】
前記一般式（ＩＩ）で示されるケイ素アルコキシドの加水分解物は、前記一般式（Ｉ）で示されるケイ素アルコキシドの加水分解物９９〜８４ｍｏｌ％に対して、１〜１６ｍｏｌ％の比率で含まれることを特徴とする請求項１または２に記載の導電性フィルム。
【請求項４】
前記導電性微粒子は、イオン導電性微粒子であることを特徴とする請求項１ないし３のいずれかに記載の導電性フィルム。
【請求項５】
前記イオン導電性微粒子は、五酸化アンチモン微粒子であることを特徴とする請求項４に記載の導電性フィルム。
【発明の詳細な説明】
【技術分野】
【０００１】
本発明は、例えば、ディスプレイ（液晶ディスプレイ、ＣＲＴディスプレイ、プロジェクションディスプレイ、プラズマディスプレイ、ＥＬディスプレイ等）の表示画面に用いられる積層体において好適な導電性フィルムに関する。
【背景技術】
【０００２】
多くのディスプレイは、室内外を問わず外光などが入射するような環境下で使用される。この外光などの入射光は、ディスプレイ表面等において正反射され、反射像が表示光と混合し表示品質を低下させ、表示画像を見にくくしている。このため、反射防止機能を付与するために、金属酸化物の透明薄膜からなる反射防止層を有する多層膜が従来用いられている。この際、ディスプレイ表面に用いられる反射防止多層膜では、表面硬度を付与する為にアクリル多官能化合物の重合体からなるハードコート層を設け、その上に反射防止層を形成するという手法がなされる。
上記のハードコート層は、アクリル樹脂特有の性質である高い表面硬度、光沢性、透明性、耐擦傷性を有する。
しかし、このようなハードコート層は絶縁特性が高いので帯電しやすく、ハードコート層を設けた製品表面への埃等の付着による汚れや、精密機械に使用された場合に、帯電してしまうことにより障害が発生するといった問題を抱えていた。
【０００３】
そこで、帯電を防止するためにハードコート層に導電剤を練りこむ（例えば、特許文献１参照）か、基材とハードコート層の間やハードコート層と反射防止層の間に表面硬度を落とさない程度に極めて薄く導電層を設ける手法がなされている。
用いられる導電剤としては、金属酸化物微粒子や、導電性ポリマー、各種活性剤、親水性モノマー、イオン導電性モノマーがあげられる。
導電層を設ける場合、主としてアクリル系樹脂と導電剤からなる導電層が用いられている（例えば、特許文献２、３参照。）。
【特許文献１】特開平１１−９２７５０号公報
【特許文献２】特開平１１−３２６６０２号公報
【特許文献３】特開平１１−１１５０８７号公報
【発明の開示】
【発明が解決しようとする課題】
【０００４】
しかしながら、従来は、導電剤を含む導電層を設けた積層体において、導電層と他の層との密着性、特に反射防止層との密着性が不十分であり、剥離しやすいという問題があった。
【０００５】
本発明は前記課題を解決するためになされたもので、積層体となす場合に他の層との密着性に優れるとともに可撓性にも優れ、クラックが生じず、しかも導電性も良好な導電性フィルムを提供することを目的とする。
【課題を解決するための手段】
【０００６】
本発明の導電性フィルムは、バインダマトリックスと、導電性微粒子とを含有する導電性フィルムであって、前記バインダマトリックスは、一般式（Ｉ）ＲｘＳｉ（ＯＲ）４−ｘ（但し、式中Ｒはアルキル基を示し、ｘは１≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含むことを特徴とする。
前記親水性反応性官能基は、エポキシ基またはイソシアネート基の少なくとも一方を有することが好ましい。
前記一般式（ＩＩ）で示されるケイ素アルコキシドの加水分解物は、前記一般式（Ｉ）で示されるケイ素アルコキシドの加水分解物９９〜８４ｍｏｌ％に対して、１〜１６ｍｏｌ％の比率で含まれることが好ましい。
前記導電性微粒子は、イオン導電性微粒子であることが好ましい。
前記イオン導電性微粒子は、五酸化アンチモン微粒子であることがさらに好ましい。
【発明の効果】
【０００７】
本発明によれば、積層体と成すときに、他の層との密着性に優れるとともに可撓性にも優れ、クラックが生じず、しかも導電性も良好な導電性フィルムを提供できる。
また、導電性フィルムのバインダマトリックスに含まれる、一般式（ＩＩ）で示されるケイ素アルコキシドの加水分解物が、親水性反応性官能基としてエポキシ基またはイソシアネート基の少なくとも一方を有すると、より密着性、可撓性に優れ、クラックが生じず、導電性にも優れた導電性フィルムを提供できる。
また、その際、一般式（ＩＩ）で示されるケイ素アルコキシドの加水分解物が、一般式（Ｉ）で示されるケイ素アルコキシドの加水分解物９９〜８４ｍｏｌ％に対して１〜１６ｍｏｌ％の比率で含まれると、より効果的である。
さらに、導電性微粒子としてイオン導電性微粒子を用いると、さらにコストを抑え、導電性フィルムの透明性を良好に保ち、また屈折率を容易に制御することができる。
さらに、イオン導電性微粒子として五酸化アンチモン微粒子を用いると、さらに湿度環境の影響を受けにくく、さらに安定な導電性を発現し、屈折率をさらに容易に制御することができる。
【発明を実施するための最良の形態】
【０００８】
以下、本発明を詳細に説明する。
本発明の導電性フィルムは、バインダマトリックスと、導電性微粒子とを含有し、バインダマトリックスは、一般式（Ｉ）ＲｘＳｉ（ＯＲ）４−ｘ（但し、式中Ｒはアルキル基を示し、ｘは１≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含む。
以下、一般式（Ｉ）で示されるケイ素アルコキシドの加水分解物を（Ｉ）成分、一般式（ＩＩ）で示されるケイ素アルコキシドの加水分解物を（ＩＩ）成分という場合もある。
【０００９】
（Ｉ）成分の原料であるケイ素アルコキシドは、一般式（Ｉ）ＲｘＳｉ（ＯＲ）４−ｘ（但し、式中Ｒはアルキル基を示し、ｘは１≦ｘ≦３を満たす整数である）で示されるものであればよい。
このようなケイ素アルコキシドとしては、例えば、テトラメトキシシラン、テトラエトキシシラン、テトラ−ｉｓｏ−プロポキシシラン、テトラ−ｎ−プロポキシシラン、テトラ−ｎ−ブトキシシラン、テトラ−ｓｅｃ−ブトキシシラン、テトラ−ｔｅｒｔ−ブトキシシラン、テトラペンタエトキシシラン、テトラペンタ−ｉｓｏ−プロポキシシラン、テトラペンタ−ｎ−プロキシシラン、テトラペンタ−ｎ−ブトキシシラン、テトラペンタ−ｓｅｃ−ブトキシシラン、テトラペンタ−ｔｅｒｔ−ブトキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシラン等が挙げられる。
また、その加水分解物は、一般式（Ｉ）で示されるケイ素アルコキシドを原料として得られるものであればよく、例えば塩酸にて加水分解することで得られるものである。このような加水分解物は、導電性フィルム中において導電性微粒子を分散させて保持することができ、導電性微粒子の伝導性を損なわないものであればよい。
なお、バインダマトリックスには、一般式（Ｉ）で示されるケイ素アルコキシドの加水分解物が少なくとも含まれていることが必要で、その原料であるケイ素アルコキシドが加水分解せずに含まれていても構わない。
【００１０】
（ＩＩ）成分の原料であるケイ素アルコキシドは、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるものであればよい。このように親水性反応性官能基Ｒ’を有する（ＩＩ）成分の加水分解物を使用することによって、得られる導電性フィルムの導電性を良好に維持したまま、密着性、可撓性を向上させることができ、導電性フィルムが厚膜化した場合であってもクラックが生じにくい。
ここで親水性反応性官能基としては、エポキシ基、イソシアネート基、エチレンオキサイド基、アミノ基などを有するものが挙げられ、これらのなかでも、エポキシ基、イソシアネート基を有するものを使用すると、上述の効果が得られやすい。
このようなケイ素アルコキシドとしては、例えば、エポキシ基を有する３−グリシドキシプロピルトリメトキシシラン、イソシアネート基を有する３−イソシアネートプロピルトリメトキシシラン等が挙げられる。
また、その加水分解物は、一般式（ＩＩ）で示されるケイ素アルコキシドを原料として得られるものであればよく、例えば塩酸にて加水分解することで得られるものである。このような加水分解物は、導電性フィルム中において導電性微粒子を分散させて保持することができ、導電性微粒子の伝導性を損なわないものであればよい。
なお、バインダマトリックスには、一般式（ＩＩ）で示されるケイ素アルコキシドの加水分解物が少なくとも含まれていることが必要で、その原料であるケイ素アルコキシドが加水分解せずに含まれていても構わない。
【００１１】
このように導電性フィルムのバインダマトリックスに、（Ｉ）成分と（ＩＩ）成分とを併用することにより得られる導電性フィルムは、密着性と可撓性とを有してクラックが生じにくく、導電性にも優れたものとなる。また、一般にアクリル系樹脂からなるハードコート層に対する密着性と、一般に無機酸化物からなる反射防止層に対する密着性とのバランスにも優れる。
ここでバインダマトリックスに（Ｉ）成分が含まれない場合には、密着性が低下し、（ＩＩ）成分が含まれない場合には、可撓性が低下してクラックが生じ、導電性が低下しやすくなる。
【００１２】
（Ｉ）成分と（ＩＩ）成分との比率には特に制限はないが、（ＩＩ）成分が（Ｉ）成分９９〜８４ｍｏｌ％に対して１〜１６ｍｏｌ％の比率で含まれることが好ましい（（Ｉ）成分と（ＩＩ）成分の合計を１００ｍｏｌ％とする。）。ここで（ＩＩ）成分が１ｍｏｌ％未満では、導電性フィルムの可撓性が不十分となり、クラックが生じたり、導電性が低下したりする傾向があり、１６ｍｏｌ％を超えると、導電性フィルムの硬度が低下する傾向がある。より好ましくは２〜８ｍｏｌ％である。
【００１３】
前記導電性微粒子としては、例えば、電子導電性微粒子、イオン導電性微粒子等が挙げられる。
電子導電性微粒子としては、例えば、酸化アンチモンドープ酸化錫（ＡＴＯ）、酸化錫ドープ酸化インジウム（ＩＴＯ）、酸化スズ等が挙げられる。
イオン導電性微粒子としては、五酸化アンチモンからなる微粒子（五酸化アンチモン微粒子）、酸化タングステン微粒子等が挙げられる。
【００１４】
前記導電性微粒子の粒径は、１〜１００ｎｍであることが、得られる導電性フィルムにおいて光透過率の低下や着色を起こさず、透明性を実現できるために好ましい。
粒径が１００ｎｍを越えるとレイリー散乱によって光が著しく反射され、導電性フィルムが白くなって透明性の低下が認められる。また１ｎｍ未満では導電性が低下することや、微粒子の凝集によるフィルムの不均一性等の問題が生じる。
【００１５】
前記導電性微粒子は、イオン導電性微粒子であることが好ましい。
電子導電性微粒子は、導電性を発揮するためには、互いに極めて近傍に分布している、すなわち極めて高密度に分布している必要があるのに対し、イオン導電性微粒子は電子導電性微粒子よりも低密度の状態で導電性を示すことができることから、イオン導電性微粒子は、より少量で十分な導電性を発揮することができる。したがって、イオン導電性微粒子を用いることによって、コストを抑えることができる。さらに、導電性フィルムにおける透明性を良好に保持させ、また屈折率を容易に制御することができる。
【００１６】
前記イオン導電性微粒子は、五酸化アンチモン微粒子であることがさらに好ましい。
五酸化アンチモンはイオン導電性の物質であり、なおかつ結晶水を有するため、電子導電性微粒子と比較して少ない配合量で導電性を発現すると共に、湿度環境による影響を受けにくい。したがって、永久導電性を発現することができる。
また、他の金属酸化物よりも比較的屈折率の低い材料である五酸化アンチモン微粒子（屈折率：ｎ＝１．６４）を用いることで、配合量を調整することにより導電性フィルムの屈折率制御を容易に行うことができ、本発明の導電性フィルムをハードコート層等と積層する場合に、それらの層との光干渉を抑えた導電層を形成し、透明性に優れ、色ムラの生じにくい積層体を可能ならしめることができる。
【００１７】
導電性微粒子の添加量は特に制限はないが、導電性と屈折率調整の面から、導電性微粒子とバインダマトリックスとの合計１００質量％に対して２０〜８０質量％の範囲が好ましく、特に３０〜７０質量％の範囲が好適である。また、導電性微粒子のバインダマトリックス中における分散性を向上するために、バインダマトリックスに分散剤を添加することができる。
分散剤としては、特に制限はなく、シリコーン系の分散剤を用いることが好ましい。
【００１８】
なお、前記バインダマトリックスには、アクリル系樹脂、エポキシ系樹脂等の反応硬化性樹脂をさらに含有させることもできるが、これらの樹脂を含有させると、得られる導電性フィルムを導電層とする積層体において、導電性フィルムと他の層との密着性が減少したり、導電性フィルムの導電性が低下したりすることから好ましくない。
前記バインダマトリックスには、導電性フィルムの屈折率の制御を目的として、金属酸化物微粒子等をさらに含有させることもできる。金属酸化物微粒子としては、たとえば、ＴｉＯ２、ＳｉＯ２等が挙げられる。
【００１９】
本発明の導電性フィルムの形成方法としては、例えば、前記バインダマトリックスと、前記イオン導電性微粒子とを溶媒に分散させて塗布液を調製し、この塗布液をポリエチレンテレフタレート等からなる基材に塗工して乾燥させることにより、導電性フィルムを得ることができる。
但し、導電性フィルムからなる導電層を有する積層体を構成する場合は、目的の積層体を構成する層に上記の塗布液を塗工することにより、導電性フィルムを成すと同時に、積層体における導電層を成すように製造することが、取扱いの容易性の面で好ましい。
【００２０】
塗工方法としては、特に制限はなく、バーコート法、ナイフコート法、ロールコート法、ブレードコート法、ダイコート法等を用いることができる。
形成される導電性フィルムの膜厚は、塗布液の固形分濃度および硬化後における導電層の密度から必要な塗工量を算出することにより制御し、硬化後の膜厚が所望の大きさとなるように塗工することができる。硬化後の膜厚は、例えば要求される透明性の程度等に応じて、適宜設定することができる。
【００２１】
以上説明したように、本発明の導電性フィルムは、バインダマトリックスが、一般式（Ｉ）で示されるケイ素アルコキシドの加水分解物と、一般式（ＩＩ）で示されるケイ素アルコキシドの加水分解物とを含むので、他の層との密着性、特に、一般に無機酸化物からなるものである反射防止層との密着性が優れるとともに可撓性も良好で、クラックが生じにくく、かつ、導電性にも優れる。
なお、導電性フィルムの密着性の評価は、例えば、碁盤目試験による剥離性の試験によって行うことができる
【００２２】
本発明の導電性フィルムを、積層体の導電層を構成するために用いる場合、その積層体の層構成は特に限定されず、例えば、基材、ハードコート層、本発明からなる導電層、反射防止層を用いて、これらを上記の順に積層してもよいし、基材、本発明からなる導電層、ハードコート層、反射防止層をこれらの順に積層してもよい。
このとき、基材としては、例えば、ディスプレイ等における光学部材に通常使用される材料からなるものを使用することができる。
ハードコート層としては、例えば、紫外線硬化型樹脂化合物、電子線硬化型樹脂化合物からなるものを用いることができる。
反射防止層としては、例えば、ケイ素アルコキシド等からなるものを用いることができる。
【実施例】
【００２３】
透明支持体（基材）、ハードコート層、導電性フィルムからなる導電層、及び反射防止層を、これらの順に積層した積層体において、導電性フィルムと他の層との密着性を評価した。
＜実施例１＞
（ハードコート層の形成）
透明支持体として厚み８０μｍのトリアセチルセルロースフィルム（全光線透過率：９３％、ヘイズ値：０．１％）を用いた。また、ジペンタエリスリトールヘキサアクリレート、ペンタエリスリトールテトラアクリレート、およびウレタンアクリレートを用いてハードコート層用の塗布液を調製した。
このハードコート層用塗布液を透明支持体上に乾燥膜厚５μｍになるように塗布し、１２０Ｗのメタルハライドランプを２０ｃｍの距離から１０秒間照射することにより、ハードコート層を形成した。
（表面処理）
上記のハードコート層を形成したトリアセチルセルロースフィルムを、５０℃に加熱した１．５Ｎ−ＮａＯＨ水溶液に２分間浸漬しアルカリ処理を行い、水洗後、０．５質量％−Ｈ２ＳＯ４水溶液に室温で３０秒間浸漬し中和させ、水洗、乾燥処理を行った。
（導電層の形成）
テトラエトキシシラン（一般式（Ｉ）のケイ素アルコキシドに相当）９６ｍｏｌ％と、３−グリシドキシプロピルトリメトキシシラン（一般式（ＩＩ）のケイ素アルコキシドに相当）４ｍｏｌ％の混合物を原料とし、これを１ｍｏｌ／Ｌ塩酸により加水分解して得られたオリゴマーからなるケイ素アルコキシドの加水分解物を得た。この加水分解物からなるバインダマトリックス５質量部と、五酸化アンチモン微粒子からなる導電性微粒子５質量部とを３０質量部のイソプロパノールで希釈して、導電層用のコーティング液を調製した。上記の表面処理を行ったハードコート層に乾燥膜厚が０．５μｍになるようにこのコーティング液を塗布し、乾燥させて導電性フィルムと成し、すなわち導電層を形成させた。
（反射防止層の形成）
テトラエトキシシランと、有機官能基としてパーフルオロオクタン基を有するトリメトキシシランを原料とし、１ｍｏｌ／Ｌ塩酸により加水分解して得られたオリゴマー５質量部と低屈折率シリカ微粒子５質量部を１９０質量部のイソプロパノールで希釈した反射防止層用のコーティング液を調製した。上記の導電層を積層したフィルムに乾燥膜厚が０．１μｍになるようにこのコーティング液を塗布し、乾燥させた。
以上により、透明支持体、ハードコート層、導電性フィルムからなる導電層、及び反射防止層が、これらの順に積層された積層体を得た。
【００２４】
（密着性の評価）
上記で得られた積層体において、導電性フィルムからなる導電層と反射防止層との密着性、及び該導電層とハードコート層との密着性を評価した。
密着性：反射防止層に積層された導電性フィルムからなる導電層の表面を１ｍｍ角で１００点カットした後、粘着テープ（ニチバン（株）製、工業用２４ｍｍ巾セロテープ（登録商標））を用いて反射防止層側からの剥離試験を行い、１００点カット部の残存率で評価した。１００点全てが剥離せず導電層に残存したときを１００／１００とした。
同様に、ハードコート層に積層された導電層の表面を１００点カットした後、ハードコート層側から剥離試験を行い、同様に評価した。評価結果を表１に示す。
（導電性の評価）
上記で得られた積層体の表面抵抗値をＪＩＳ  Ｋ６９１１に準拠して測定することにより、導電性を評価した。評価結果を表１に示す。
（クラックの評価）
上記で得られた導電性フィルムの表面を光学顕微鏡により観察し、クラックの有無を確認した。
【００２５】
＜実施例２＞
実施例１（導電層の形成）において、３−グリシドキシプロピルトリメトキシシランの代わりに、３−イソシアネートプロピルトリメトキシシランを使用した以外は、実施例１と同様に積層体を作成して評価した。評価結果を表１に示す。
【００２６】
＜比較例１＞
実施例１（導電層の形成）において、３−グリシドキシプロピルトリメトキシシランの代わりに、３−アクリロキシプロピルトリメトキシシランを使用した以外は、実施例１と同様に積層体を作成して評価した。評価結果を表１に示す。
【００２７】
＜比較例２＞
実施例１（導電層の形成）において、３−グリシドキシプロピルトリメトキシシランを使用せず、テトラエトキシシランのみを原料として使用した以外は、実施例１と同様に積層体を作成して評価した。評価結果を表１に示す。
【００２８】
＜比較例３＞
実施例１（導電層の形成）において、バインダマトリックスの原料として、ペンタエリスリトールトリアクリレートを用いた以外は、実施例１と同様に積層体を作成して評価した。なお、ペンタエリスリトールトリアクリレートは、乾燥後、１２０Ｗのメタルハライドランプを２０ｃｍの距離から１０秒間照射することにより、硬化させた。評価結果を表１に示す。
【００２９】
【表１】
2005154749.tif 000002
【００３０】
表１から明らかなように、実施例１、２では、導電性フィルムからなる導電層が、良好な導電性を示すとともに、可撓性を有するためにクラックが発生せずに、反射防止層及びハードコート層に対して良好な密着性を示した。
一方、バインダマトリックスの原料に、親水性反応性官能基Ｒ’を持たない３−アクリロキシプロピルトリメトキシシランを使用した比較例１では、クラックが発生せずに密着性が良好であるが、表面抵抗値が上昇し、導電性が低下した。また、バインダマトリックスの原料に、（ＩＩ）成分を使用しない比較例２では、密着性は良好であるが、可撓性が不十分なことからクラックが発生し、導電性が低下した。さらに、バインダマトリックスの原料に、（Ｉ）成分および（ＩＩ）成分をいずれも使用しない比較例３では、導電層が、反射防止層、ハードコート層との密着性を示さなかった。
【産業上の利用可能性】
【００３１】
本発明の導電性フィルムは、これを導電層として用い、反射防止層、ハードコート層等をさらに用いて構成した積層体の形態で、液晶ディスプレイ、ＣＲＴディスプレイ、プロジェクションディスプレイ、プラズマディスプレイ、ＥＬディスプレイに好適に用いられる。
【手続補正書】
【提出日】平成16年12月14日(2004.12.14)
【手続補正１】
【補正対象書類名】特許請求の範囲
【補正対象項目名】請求項１
【補正方法】変更
【補正の内容】
【請求項１】
バインダマトリックスと、導電性微粒子とを含有する導電性フィルムであって、
前記バインダマトリックスは、一般式（Ｉ）ＲｘＳｉ（ＯＲ）４−ｘ（但し、式中Ｒはアルキル基を示し、ｘは０≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含むことを特徴とする導電性フィルム。
【手続補正２】
【補正対象書類名】明細書
【補正対象項目名】０００６
【補正方法】変更
【補正の内容】
【０００６】
本発明の導電性フィルムは、バインダマトリックスと、導電性微粒子とを含有する導電性フィルムであって、前記バインダマトリックスは、一般式（Ｉ）ＲｘＳｉ（ＯＲ）４−ｘ（但し、式中Ｒはアルキル基を示し、ｘは０≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含むことを特徴とする。
前記親水性反応性官能基は、エポキシ基またはイソシアネート基の少なくとも一方を有することが好ましい。
前記一般式（ＩＩ）で示されるケイ素アルコキシドの加水分解物は、前記一般式（Ｉ）で示されるケイ素アルコキシドの加水分解物９９〜８４ｍｏｌ％に対して、１〜１６ｍｏｌ％の比率で含まれることが好ましい。
前記導電性微粒子は、イオン導電性微粒子であることが好ましい。
前記イオン導電性微粒子は、五酸化アンチモン微粒子であることがさらに好ましい。
【手続補正３】
【補正対象書類名】明細書
【補正対象項目名】０００８
【補正方法】変更
【補正の内容】
【０００８】
以下、本発明を詳細に説明する。
本発明の導電性フィルムは、バインダマトリックスと、導電性微粒子とを含有し、バインダマトリックスは、一般式（Ｉ）ＲｘＳｉ（ＯＲ）４−ｘ（但し、式中Ｒはアルキル基を示し、ｘは０≦ｘ≦３を満たす整数である）で示されるケイ素アルコキシドの加水分解物と、一般式（ＩＩ）Ｒ’ｙＳｉ（ＯＲ）４−ｙ（但し、式中Ｒはアルキル基を示し、Ｒ’は親水性反応性官能基を示し、ｙは１≦ｙ≦３を満たす整数である）で示されるケイ素アルコキシドの加水分解物とを含む。
以下、一般式（Ｉ）で示されるケイ素アルコキシドの加水分解物を（Ｉ）成分、一般式（ＩＩ）で示されるケイ素アルコキシドの加水分解物を（ＩＩ）成分という場合もある。
【手続補正４】
【補正対象書類名】明細書
【補正対象項目名】０００９
【補正方法】変更
【補正の内容】
【０００９】
（Ｉ）成分の原料であるケイ素アルコキシドは、一般式（Ｉ）ＲｘＳｉ（ＯＲ）４−ｘ（但し、式中Ｒはアルキル基を示し、ｘは０≦ｘ≦３を満たす整数である）で示されるものであればよい。
このようなケイ素アルコキシドとしては、例えば、テトラメトキシシラン、テトラエトキシシラン、テトラ−ｉｓｏ−プロポキシシラン、テトラ−ｎ−プロポキシシラン、テトラ−ｎ−ブトキシシラン、テトラ−ｓｅｃ−ブトキシシラン、テトラ−ｔｅｒｔ−ブトキシシラン、テトラペンタエトキシシラン、テトラペンタ−ｉｓｏ−プロポキシシラン、テトラペンタ−ｎ−プロキシシラン、テトラペンタ−ｎ−ブトキシシラン、テトラペンタ−ｓｅｃ−ブトキシシラン、テトラペンタ−ｔｅｒｔ−ブトキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシラン等が挙げられる。
また、その加水分解物は、一般式（Ｉ）で示されるケイ素アルコキシドを原料として得られるものであればよく、例えば塩酸にて加水分解することで得られるものである。このような加水分解物は、導電性フィルム中において導電性微粒子を分散させて保持することができ、導電性微粒子の伝導性を損なわないものであればよい。
なお、バインダマトリックスには、一般式（Ｉ）で示されるケイ素アルコキシドの加水分解物が少なくとも含まれていることが必要で、その原料であるケイ素アルコキシドが加水分解せずに含まれていても構わない。